СМЕСИ СТАБИЛИЗАТОРОВ ДЛЯ ГАЛОГЕНСОДЕРЖАЩИХ ПЛАСТМАСС, ПОЛУЧЕННЫЕ ПРИ ПОМОЩИ ПОДВОДНОГО ТАБЛЕТИРОВАНИЯ

1. Способ получения таблетированной смеси стабилизаторов для галогенсодержащих пластмасс, включающий следующие стадии:
(а) нагревание при температуре от 40 до 100°С, в экструдере или пластикаторе, смеси, включающей
(А) по меньшей мере, одну смазку, выбранную из группы, состоящей из буроугольных восков, ароматических или алифатических сложных эфиров, сложных эфиров жирных кислот, амидных восков, полиэтиленовых восков, хлорпарафинов, сложных эфиров глицерина или мыл из щелочноземельных металлов, модифицированных полиэтиленовых восков, синтетических твердых восков, жирных кетонов и комбинаций жирных кетонов,
(В) по меньшей мере, одно вещество, имеющее стабилизирующую активность, выбранное из группы, состоящей из координационных полимеров, внутренних комплексов металлов, содержащих тяжелые металлы стабилизаторов, Ca/Zn-стабилизаторов, основанных на гидротальките, цеолитов и даусонитов, гидрокалюмитов, стеароилбензоилметана и стерически затрудненных аминов (HALS), гетероциклических аминоспиртов и антиоксидантов, неорганических и органических оснований, эпоксидов и глицидиловых соединений, β-дикетонов и β-кетоэфиров, полиолов и сахарных спиртов, и фосфористых сложных эфиров, и
(С) вспомогательные средства и добавки, выбранные из группы, состоящей из акрилатов, УФ-поглотителей и светостабилизаторов, оптических отбеливателей, пигментов, вспенивающих средств, антистатических средств и пластификаторов,
где, по меньшей мере, 1% по массе всех веществ, считая на общее количество смеси, имеет температуру плавления ниже 100°С,
(b) продавливание материала через пресс-форму для таблеток,
(с) осуществление таблетирования под водой на рабочей поверхности пресс-формы,
(d) транспортировку таблетированной смеси стабилизаторов в потоке воды,
(e) выделение таблетированной смеси стабилизаторов из воды, и
(f) высушивание таблетированной смеси стабилизаторов.
2. Способ по п.1, отличающийся тем, что, по меньшей мере, 10% по массе всех веществ смеси имеют температуру плавления ниже 100°С.
3. Способ по п.1, отличающийся тем, что, по меньшей мере, 13% по массе всех веществ смеси имеют температуру плавления ниже 100°С.
4. Способ по п.1 или 2, отличающийся тем, что нагревание в экструдере на стадии (а) происходит при температуре в диапазоне от 55°С до 65°С.
5. Таблетированная смесь стабилизаторов, полученная по способу по п.1 или 2.
6. Применение таблетированных смесей стабилизаторов по п.5 в галогенсодержащих пластмассах.
7. Применение по п.6, отличающееся тем, что галогенсодержащая пластмасса представляет собой поливинилхлорид.